Brevet FR2724851A1 — publié le 19960329

COMPOSITION SIMULTANEMENT ANTIMOTTANTE ET HYDROPHOBANTE POUR SELS, ENGRAIS SIMPLES ET COMPLEXES ET PROCEDE DE MISE EN OEUVRE L'invention a pour objet une composition simultané- ment antimottante et hydrophobante pour sels, engrais simples et complexes. Elle vise également un procédé permettant de conférer des propriétés antimottantes et hydrophobantes à des sels, engrais simples et engrais complexes et consis- tant en la mise en oeuvre de la susdite composition. Elle vise enfin les sels, engrais simples et complexes dont les particules constitutives comportent un revêtement qui est à base de la composition conforme à l'invention. Les susdits sels, engrais simples et complexes sont choisis dans le groupe comprenant les nitrates d'anmnium, de potassium et de calcium, les phosphates de mono- et de diammonium, le phosphate de calcium, le chlorure et le sulfate de potassium, l'urée et le sulfate d'ammonium. Il est connu de l'homme du métier que le stockage des sels, des engrais simples et des engrais complexes, présentés la plupart du temps sous forme de granules, pose des problèmes considérables en atmosphère humide en dépit des traitements d'antimottage appliqués avant stockage aux produits en question. Lesdits produits font preuve en effet, fréquemment dans ces conditions, d'une tendance à la reprise d'humidité qui se traduit essentiellement par une dégranulation ou par la formation d'une croûte plus ou moins dure et par la formation, au sein de la masse de granules, de ce qui dans le métier est désigné par le terme de chandelles. L'invention a donc pour but, surtout, de remédier à cet inconvénient et de mettre à la disposition de l'utili- sateur des moyens, c'est-à-dire une composition et un procédé permettant non seulement d'empêcher les produits en question de motter mais également de lutter contre la reprise d'humidité par ces produits lorsqu'ils sont stockés en atmosphère humide, autrement dit de leur conférer des propriétés hydrophobantes. Et le mérite de la Société Demanderesse est d'avoir trouvé, à l'issue de recherches approfondies, que ce but était atteint de façon tout à fait surprenante et inatten- due dès lors que l'on combine à certaines compositions antimottantes, en elles-mêmes connues, une substance antimottante capable de conférer des propriétés hydropho- bantes, cette substance antimottante étant constituée par le produit de la réaction d'un alcool ou d'une amine avec un acide ou anhydride carboxylique portant un groupe hydrocarboné ayant de 20 à 500 atomes de carbone. Il s'ensuit que la composition simultanément antimottante et hydrophobante conforme à l'invention est caractérisée par le fait qu'elle comporte: d'une part, un produit antimottant choisi parmi les amines grasses, les sels d'amines d'esters phosphoriques, les sels d'amines d'acides alkylarylsulfoniques et leurs mélanges et - d'autre part, une substance antimottante capable de conférer des propriétés hydrophobantes et constituée par le produit de la réaction d'un alcool ou d'une amine avec un acide ou anhydride carboxylique portant un groupe hydrocar- boné ayant de 20 à 500 atomes de carbone. Suivant un mode de réalisation avantageux de la composition antimottante et hydrophobante conforme à l'invention, la substance antimottante capable de conférer des propriétés hydrophobantes à la composition est le résultat de la réaction d'un alcool, d'une amine ou d'une alcanolamine, avec un acide carboxylique du groupe comprenant les acides acryliques, fumarique, maléique et succinique ou leurs anhydrides, cet acide ou anhydride portant un groupe hydrocarboné principalement constitué de groupes alkyle ou alkényle, le groupe isobutyle étant particulièrement préféré. Suivant un autre mode de réalisation avantageux de la composition antimottante et hydrophobante conforme à l'invention, la substance antimottante capable de conférer des propriétés hydrophobantes à la composition est le ré- sultat de la réaction d'un alcool, d'une amine ou d'une alcanolamine avec un acide polyalkényl-succinique ou son anhydride et, de préférence, l'acide polyisobutényl-succi- nique également connu sous l'appellation PIBSA et repré- senté par les formules suivantes: O poly(allkenyl)-CH-00H poly(alksnyl)-CI_-C CH2-COOH C/' Cette substance antimottante est décrite comme antimottant dans la demande de brevet européen N' 0 202 753 qui la présente comme conférant à des matériaux sous forme de particules présentant une tendance au mottage, un enrobage antimottant dont la surface extérieure est, comme celle des enrobages antimottants obtenus par traitement avec les amines grasses ou avec des alkyl-arylsulfonates, de nature lipophile, autrement dit hydrophobe. Or, il est bien connu de l'homme du métier que ces enrobages antimottants à surface extérieure lipophile classiquement obtenus par traitement des particules à antimotter avec des amines grasses ou avec des alkylaryl- sulfonates, ne confèrent pas à ces particules une résis- tance suffisante à la reprise d'humidité. L'homme du métier n'était donc nullement incité à rechercher une telle propriété dans le cas de la famille d'agents antimottants constitués par les produits définis plus haut, ce qui souligne le caractère inattendu et surpre- nant du résultat des recherches de la Société Demanderesse. Selon un autre mode de réalisation avantageux de la composition antimottante et hydrophobante conforme à l'invention, l'amine grasse est choisie dans le groupe de celles représentées par la formule RNH2 dans laquelle R est un groupe alkyle ou alkylène, linéaire ou ramifié, ayant de 10 à 24 atomes de carbone et, de préférence, dans le groupe constitué par les amines grasses hydrogénées ayant des chaînes alkyle en C16 à C22. Selon un autre mode de réalisation avantageux de la composition antimottante et hydrophobante conforme à l'invention, l'acide ester phosphorique est un composé pouvant être préparé par réaction directe d'un composé à groupement hydroxyle tel qu'un alcool, un alcoylphénol ou un alcoylnaphtol avec par exemple l'anhydride phosphori- que, ledit composé étant représenté par les formules géné- rales: OR OH o=P-O--(P0)4 R2 (I) et P-OH (I-) O-CsO^Ri3 V4R1O)l R4 dans lesquelles R1 représente un groupement alcoylène ayant de 2 à 4 atomes de carbone, R2, R3, R4 représentent chacun un groupe alcoyle ayant de 8 à 20 atomes de carbone ou un groupe alcoylaryle dont la partie alcoylée a de 8 à 12 atomes de carbone, - n1, n2, n3 représentent un nombre de 0 à 15 et préféren- tiellement de 0 à 5. Ces composés se présentent généralement sous la forme de mélanges de mono- et diester. Les meilleurs résultats sont atteints lorsque l'on utilise des alkylphosphates dont la partie alcoyle est constituée de 8 à 20 atomes de carbone. Suivant un autre mode de réalisation avantageux de la composition antimottante et hydrophobante conforme à l'invention, l'acide alkylarylsulfonique est choisi dans le groupe comprenant les acides mono-, di- ou trisulfoni- ques dont la partie aromatique, de préférence benzoique ou naphtalénique, plus particulièrement naphtalénique, est mono- ou polyalcoyle substitué, le degré de substitution étant un degré moyen correspondant aux rapports molaires alcoyle/aryle utilisés pour la synthèse, étant entendu que, pour chacun des degrés de substitution envisagés, à savoir généralement de 1 à 4, il est possible de se trou- ver en présence de mélanges complexes d'isomères d'acides sulfoniques, le nombre total d'atomes de carbone de la partie alcoyle ne dépassant de préférence pas 16 dans les mélanges en question. Suivant un autre mode de réalisation avantageux de la composition antimottante et hydrophobante conforme à l'invention, celle-ci comprend une combinaison de sels d'amines d'ester de phosphates acides et d'acides alcoyl- aryl-sulfoniques selon le brevet français N' 2 629 815 déposé le 7 avril 1988 par la Demanderesse, cette combi- naison étant caractérisée par le fait qu'elle comprend un ou plusieurs sels d'amines d'acides alcoylaryl-sulfoniques et un ou plusieurs sels d'amines d'esters de phosphates acides, en présence éventuellement d'un excès d'amine. Selon un autre mode de réalisation avantageux de la composition antimottante et hydrophobante conforme à l'invention, celle-ci comprend de 5 à 35%, de préférence de 5 à 20% et, plus préférentiellement encore, de 5 à 15% en poids de la substance antimottante choisie parmi les amines grasses, les sels d'amines d'esters phosphoriques, les sels d'amines d'acides alkylarylsulfoniques et leurs mélanges, et de 0,1 à 10%, de préférence de 1 à 5% en poids de la substance antimottante constituée par le produit de la réaction d'un alcool ou d'une amine avec un acide ou anhydride carboxylique portant un groupe hydro- carboné ayant de 20 à 500 atomes de carbone. Les compositions conformes à l'invention sont avantageusement formulées dans des huiles et des cires. Les huiles minérales sont choisies de préférence parmi celles à caractère paraffinique ou naphténique dont la viscosité à 40'C se situe entre 15 et 800 MM /s et préférentiellement entre 20 et 150 mm2/s. Les cires sont choisies préférentiellement parmi les cires macrocristallines ou les mélanges de cires microcristallines et macrocristallines. Les cires étant caractérisées par leur point de fusion, la cire ou le mélange de cires utilisé dans les compositions conformes à l'invention a un point de fusion pouvant se situer entre 45 et 100'C, préférentiellement de 48 à 80'C. Selon un autre mode de réalisation avantageux de la composition antimottante et hydrophobante conforme à l'invention, celle-ci comporte de 55 à 95%, de préférence de 75 à 95% ou encore, plus préférentiellement, de 80 à 92% en poids d'agents de formulation constitués par les huiles et/ou cires identifiées plus haut. Le procédé conforme à l'invention, propre à confé- rer à des sels, engrais simples et complexes, des proprié- tés antimottantes et hydrophobantes, est caractérisé par le fait que l'on applique par pulvérisation sur lesdits sels, engrais simples et complexes, une quantité efficace de la composition conforme à l'invention. Selon un mode de réalisation avantageux du procédé conforme à l'invention, on applique la composition conforme à l'invention à une température à laquelle elle est liquide en une quantité de 200 à 4000 g par tonne de sel, engrais simple ou complexe, de préférence en une quantité de 300 à 2000 g par tonne de sel, engrais simple ou complexe et, plus préférentiellement encore, en une quantité de 300 à 1500 g par tonne de sel, engrais simple ou complexe. Il est à noter que la composition et le procédé conformes à l'invention permettent également de lutter contre la formation de poussières. L'invention pourra être encore mieux comprise à l'aide des exemples comparatifs et non limitatifs qui suivent et dans lesquels sont indiquées des compositions conformes à l'invention ayant donné de bons résultats et correspondant à des modes de réalisation avantageux. Pour apprécier la qualité tant du point de vue antimottant que du point de vue hydrophobant des traite- ments appliqués aux engrais soumis aux essais, on procède, d'une part, à un test de mottage et, d'autre part, à deux tests de reprise d'humidité décrits ci-après. Test de mottaae L'engrais traité est conditionné dans des sacs en polyéthylène à raison de 10 kg par sac, puis stocké sous pression pendant une durée variable à température contr8- lée. Dans le cas de l'exemple 1, les sacs sont maintenus à une température de 25'C sous une charge telle qu'ils subissent une pression de 0,8 kg/cm, ce qui simule un stockage d'une pile d'engrais d'environ 12 mètres de hauteur. A l'issue du test, les sacs sont ouverts et le mottage est évalué par pesée des mottes et par mesure de leur dureté. On détermine l'indice de mottage qui correspond au produit du pourcentage de mottage par la moyenne des duretés des mottes. Plus la valeur de l'indice de mottage désigné par IM est basse, meilleure est la performance de mottage. Lors d'une absence de mottes, on qualifie l'engrais par le terme de métier de "free flowing". Tests de reprise d'humidité Deux types de tests de reprise d'humidité sont effectués. Le premier est un test rapide consistant à disposer une couche de granules d'engrais dans un cristallisoir de 6 cm de diamètre, qui est placé dans une enceinte climati- que reproduisant (cas de l'exemple 1) les conditions sui- vantes: Humidité relative: 75% Température: 30'C. On mesure la quantité d'eau reprise après 24 heures, le résultat est exprimé en pourcentage en poids d'eau reprise. Le second test consiste à disposer 600 g d'engrais dans un bécher de 800 ml, puis à placer ce bêcher dans une enceinte climatique reproduisant (cas de l'exemple 1) les conditions suivantes: Humidité relative: 75% Température: 30'C. On mesure le pourcentage en poids d'eau absorbée après 72 heures. De plus, on procède à une observation qualitative de l'aspect de l'engrais après le test et cela en particu- lier du point de vue de l'apparence physique du grain par évaluation de la dégranulation. EXEMPLE 1 L'engrais traité est un nitrate d'ammonium titrant 33,5% en poids d'azote. On prépare quatre compositions respectivement A, B, C et D (B et D étant des compositions conformes à l'inven- tion) dont la constitution résulte du tableau I: TABLEAU I Compositioms Nature des constituants (pourcentage en poids des consuituaM) A B C D Stéarylamine 10 10 - - Oléylamine - - 10 10 Huile mninérale de viscosité 20 mPa.s à 40'C 40 40 40 40 Cire de paraffine point de fusion 50-52'C 50 47 50 47 Sel d'amine d'un dérivé PIBSA - 3 - 3 100 100 10 La température de l'engrais est portée à 35'C et celle des compositions A à D à 80'C, température & laquelle elles sont liquides. Chacune des compositions A à D est pulvérisée à raison de 20 g respectivement sur un échantillon d'engrais de 20 kg (ce qui correspond à 1 kg par tonne d'engrais), la pulvérisation étant effectuée à l'intérieur d'une béton- nière. Les quatre échantillons d'engrais ainsi traités sont soumis aux tests de mottage et de reprise d'humidité décrits plus haut. Les résultats obtenus sont réunis dans le tableau II. TABLEAU II TEST DE MOTTAGE Test Test cristallisoir bche Composition D uietalior bcw Observation %CompositionDureté % reprise% reprise mottage(moyenne) d'eau d'eau en kg Témoin non 100 >15 >1500 50 10 dégranulation traité haportan! ct A 20 5 100 19 4 dégranulation mieux B 20 5 100 15 3 grte 1 0 dégranulation dégranatim C 50 7 350 16 3 moyne moyenne l6gtre D 30 7 12 12 2,5 dgranuLaion L'examen des résultats réunis dans le tableau II montre l'amélioration apportée au niveau reprise d'humi- dité par la présence conforme à l'invention d'un dérivé PIBSA dans une composition antimottante à base d'amines grasses. EXEMPLE 2 On étudie l'influence de la présence d'un dérivé PIBSA conformément à l'invention dans une composition antimottante à base de sels d'amines d'esters phosphori- ques. L'engrais traité est un nitrate d'amnmonium titrant 33,5% en poids d'azote et contenant 0,65% en poids de sul- fate d'aluminium (le sulfate d'aluminium est présent à titre d'additif de procédé). On prépare quatre compositions, respectivement E, F, G et H, les compositions F et H étant conformes à l'invention. La constitution des compositions E à H résulte du tableau III. TABLEAU III Compositions lNature des constituants (pourcentage en poids des constituants) E F G H Ethylhexyl phosphate de stéarylamine 10 10 - - (50% monoester et 50% diester) Alkyl phosphate de stéarylamine - - 10 10 mélange 50% monoester 50% diester alkyl = n. C16C18 Huile minérale de viscosité 20 mPa.s à 40'C 40 40 40 40 Cire de paraffine point de fusion 50-52'C 50 47 50 47 Sel d'amine d'un dérivé PIBSA - 3 - 3 100 100 100 100 Comme à l'exemple 1 et dans les mêmes conditions, on traite quatre échantillons de 20 kg d'engrais respecti- vement par 20 g de chacune des compositions E à H. On effectue les tests de mottage (durée: 7 jours, pression: 1 kg/cm, température: 25'C) et de reprise d'humidité (30'C, l'humidité relative et la durée étant respectivement de 75% et 24 heures pour le test au cris- tallisoir qui est le seul effectué). Les résultats sont réunis dans le tableau IV. TABLEAU IV TEST DE MOTAGE Tes cristallisoir Composition % Dureté %reprise mottage(moyenne) IM d'eau mottagee kg'eau en kg Témoin non traité 100 >18 >1500 52 E 90 3 270 12 F 90 3 270 8,1 G 60 3,5 210 15 H 60 3,8 228 9,8 L'examen des résultats réunis dans le tableau IV montre l'amélioration apportée au niveau reprise d'humi- dité par la présence conforme à l'invention d'un dérivé PIBSA dans une composition antimottante à base de sels d'amines d'esters phosphoriques. EXEMPLE III On étudie l'influence de la présence d'un dérivé PIBSA conformément à l'invention dans une composition antimottante à base de mélanges de sels d'amines d'esters phosphoriques et de sels d'amines d'acides alkylarylsulfo- niques. L'engrais traité est un nitrate d'ammonium titrant 33,5% en poids d'azote et contenant 0,65% en poids de sul- fate d'aluminium (le sulfate d'aluminium est présent à titre d'additif de procédé). On prépare quatre compositions, respectivement I, J, K et L, les compositions J et L étant conformes à 1' invention. La constitution des compositions I à L résulte du tableau V. TABLEAU V Compositions Nature des constituants (pourcentage en poids des onustiuwts) I J K L Alkyl phosphate de stéarylamine 8 8 alkyl = n.Cl2C14 Alkyl phosphate de stéarylamine 8 8 mélange 50% monoester 50% diester alkyl = n.C16C18 Isopropyl naphtalène sulfonate de stéarylamine 2 2 2 2 Huile minérale de viscosité 20 mPa.s à 40'C 40 40 40 Cire macrocristalline 50 47 50 47 Sel d'amine d'un dérivé PIBSA - 3 3 100 100 100 Comme à l'exemple 1 et dans les mêmes conditions, on traite quatre échantillons de 20 kg d'engrais respecti- vement par 20 g de chacune des compositions I à L. On effectue les tests de mottage (durée: 7 jours, pression: 1 kg/cm, température: 25'C) et de reprise d'humidité (30'C sous une humidité relative de 70% pendant 24 heures pour le test au cristallisoir et 72 heures pour le test au bécher). Les résultats sont réunis dans le tableau VI. TABLEAU VI TEST DE MOTAGE Test Tes cristallisoir bêcher Composition Dureteprise % repise0 % (mynn) l reprise% reprise (moyenne) IM d'eau d'eau mottage en kg d'eau d'eau Témoin non 100 >15 >100 55 10 dégranulation traité important I free - 15 3 légère dgra- flowingnulatio en surface J free - - 9,6 1,5 surface flowing Mgère K free - - 14 3 dégraulaio flowing en surface L free - - 8,5 1,5 surface mn flowing dpgade L'examen des résultats réunis dans le tableau VI montre l'amélioration apportée au niveau reprise d'humi- dité par la présence conforme à l'invention d'un dérivé PIBSA dans une composition antimottante à base de mélanges de sels d'amines d'esters phosphoriques et de sels d'ami- nes d'acides alkylarylsulfoniques. EXEMPLE 4 Comme à l'exemple 3, on étudie l'influence de la présence d'un dérivé PIBSA conformément à l'invention dans une composition antimottante à base de mélanges de sels d'amines d'esters phosphoriques et de sels d'amines d'aci- des alkylarylsulfoniques. L'engrais traité est un engrais complexe NPK de formule 15-11-22. On prépare deux compositions respectivement M et N (N étant conforme à l'invention) dont la constitution résulte du tableau VII. TABLEAU VII Composition Nature des constituants (pourcentage en poids des coamstituants) M N Alkyl phosphate de stéarylamine 8 8 mélange 50% monoester 50% diester alkyl = n.C12C14 Isopropyl naphtalène sulfonate de stéarylarniine 2 2 Vaseline de point d'écoulement 40'C 90 87 Sel d'amine d'un dérivé PIBSA 3 De la manière indiquée à l'exemple 1, on traite quatre échantillons de 20 kg du susdit engrais par 36 g (dose 1,8 kg par tonne d'engrais) des compositions M et N pour les deux premiers et par 24 g (dose de 1,2 kg par tonne d'engrais) des compositions M et N pour les deux suivants. On procède aux tests de mottage et de reprise d'humidité. La durée du test de mottage est de 5 jours sous une pression de 0,8 kg/cm à 30'C. La reprise d'humidité est réalisée à 30'C sous une humidité relative de 75% pendant 24 heures (test au cris- tallisoir). Les résultats sont réunis dans le tableau VIII. TABLEAU VIII TEST DE MOTTAGE Test CompositionDosage cristallisoir Compostonkg/tonne Dureté % reprise mottage (moyenne) IM d'eau Témoin non - 100 >15 >1500 30 traité M 1.8 20 3 60 15 N 1,8 20 3 60 7 M 1,2 40 5 200 14 N 1,2 40 5 200 7,5 L'examen des résultats réunis dans le tableau VIII montre l'amélioration apportée au niveau reprise d'humi- dité par la présence conforme à l'invention d'un dérivé PIBSA dans une composition antimottante à base de mélanges de sels d'amines d'esters phosphoriques et de sels d'ami- nes d'acides alkylarylsulfoniques. Toutefois, du point de vue de l'effet antimottant, la dose de 1,2 kg/tonne est nettement moins bonne que la dose de 1,8 kg/tonne. EXEMPLE 5 On étudie l'influence du dosage en reprenant les *compositions K et L de l'exemple 3. L'engrais traité est un nitrate d'ammonium calcaire (c'est-à-dire contenant du carbonate de calcium de manière à amener le titre en azote à 27%). On procède comme à l'exemple 3 en traitant huit échantillons de 20 kg d'engrais respectivement avec des doses de 1, puis de 0,8, puis de 0, 6, puis de 0,4 kg de composition K par tonne d'engrais pour les quatre pre- miers, puis respectivement avec des doses de 1, puis de 0,8, puis de 0,6, puis de 0,4 kg de composition L par tonne d'engrais. On effectue le test de mottage et le test de reprise d'humidité au cristallisoir, comme à l'exemple 3. Les résultats enregistrés sont réunis dans le tableau IX. TABLEAU IX TEST DE MOlTAGE Test CompositionDosage cristallisoir Compostonkg/tonne % Dureté % reprise mottage (moyenne) IM d'eau K 1 23 2,5 57,5 14 K 0,8 25 2,5 62,5 12 K 0,6 30 3 90 14 K 0,4 75 6 450 18 L 1 25 2,6 65 8 L 0,8 23 2,5 57,5 6 L 0,6 30 3 93 8 L 0,4 80 6 480 13 Témoin - 100 >15 >1500 50 non traité L'examen des résultats réunis dans le tableau IX montre que, pour l'engrais traité, la dose efficace de composition K ou L se situe entre 0,6 et 1 kg/tonne d'en- grais. REVENDICATIONS 1. Composition simultanément antimottante et hydrophobante pour sels, engrais simples et complexes, caractérisée par le fait qu'elle comporte: d'une part, un produit antimottant choisi parmi les amines grasses, les sels d'amines d'esters phosphoriques, les sels d'amines d'acides alkylarylsulfoniques et leurs mélanges et - d'autre part, une substance antimottante capable de conférer des propriétés hydrophobantes et constituée par le produit de la réaction d'un alcool ou d'une amine avec un acide ou anhydride carboxylique portant un groupe hydrocarboné ayant de 20 à 500 atomes de carbone. 2. Composition selon la revendication 1, caracté- risée par le fait que la substance antimottante capable de conférer des propriétés hydrophobantes est constituée par le résultat de la réaction d'un alcool, d'une amine ou d'une alcanolamine, avec un acide carboxylique du groupe comprenant les acides acryliques, fumarique, maléique et succinique ou leurs anhydrides, cet acide ou anhydride portant un groupe hydrocarboné principalement constitué de groupes alkyle ou alkényle, le groupe isobutyle étant particulièrement préféré. 3. Composition selon l'une des revendications 1 et 2, caractérisée par le fait que la substance antimot- tante capable de conférer des propriétés hydrophobantes est constituée par le résultat de la réaction d'un alcool, d'une amine ou d'une alcanolamine avec un acide polyalké- nyl-succinique ou son anhydride et, de préférence, l'acide polyisobutényl-succinique également connu sous l'appella- tion PIBSA et représenté par les formules suivantes: p017(a1lenylk-cHC00H p01 (alkényl)_-CH__C/ o0uo \0 palT(afllnyl).4SWC00H poly(alkény1)-CI-Co CH 4. Composition selon l'une des revendications 1 à 3, caractérisée par le fait que l'amine grasse est choisie dans le groupe de celles représentées par la formule RNH2 dans laquelle R est un groupe alkyle ou alkylène, linéaire ou ramifié, ayant de 10 à 24 atomes de carbone et, de préférence, dans le groupe constitué par les amines gras- ses hydrogénées ayant des chaînes alkyle en C16 à C22. 5. Composition selon l'une des revendications 1 à 3, caractérisée par le fait que l'acide ester phosphorique est un composé pouvant être préparé par réaction directe d'un composé à groupement hydroxyle tel qu'un alcool, un alcoylphénol ou un alcoylnaphtol avec par exemple l'anhy- dride phosphorique, ledit composé étant représenté par les formules générales: OH o! ION O=P---(RO)%--Ra CI) et O-- P-O (I) o- (R1O)'t-R3 dans lesquelles - R1 représente un groupement alcoylène ayant de 2 à 4 atomes de carbone, - R2, R3, R4 représentent chacun un groupe alcoyle ayant de 8 à 20 atomes de carbone ou un groupe alcoylaryle dont la partie alcoylée a de 8 à 12 atomes de carbone, - n1, n2, n3 représentent un nombre de O à 15 et préféren- tiellement de O à 5. 6. Composition selon l'une des revendications 1 à 3, caractérisée par le fait que l'acide alkylarylsulfoni- que est choisi dans le groupe comprenant les acides mono-, di- ou trisulfoniques dont la partie aromatique, de préfé- rence benzoique ou naphtalénique, plus particulièrement naphtalénique, est mono- ou polyalcoyle substitué, le degré de substitution étant un degré moyen correspondant aux rapports molaires alcoyle/aryle utilisés pour la synthèse, étant entendu que, pour chacun des degrés de substitution envisagés, à savoir généralement de 1 à 4, il est possible de se trouver en présence de mélanges com- plexes d'isomères d'acides sulfoniques, le nombre total d'atomes de carbone de la partie alcoyle ne dépassant de préférence pas 16 dans les mélanges en question. 7. Composition selon l'une des revendications 1 à 3, caractérisée par le fait qu'elle comprend une combinaison d'un ou plusieurs sels d'amines d'acides alcoylaryl-sulfoni- ques et un ou plusieurs sels d'amines d'esters de phosphates acides, en présence éventuellement d'un excès d'amine. 8. Composition selon l'une des revendications 1 à 7, caractérisée par le fait qu'elle comprend de 5 à 35%, de préférence de 5 à 20% et, plus préférentiellement encore, de 5 à 15% en poids de la substance antimottante choisie parmi les amines grasses, les sels d'amines d'es- ters phosphoriques, les sels d'amines d'acides alkyla- rylsulfoniques et leurs mélanges, et de 0,1 à 10%, de préférence de 1 à 5% en poids de la substance antimottante constituée par le produit de la réaction d'un alcool ou d'une amine avec un acide ou anhydride carboxylique por- tant un groupe hydrocarboné ayant de 20 à 500 atomes de carbone. 9. Composition selon l'une des revendications 1 à 8, caractérisée par le fait qu'elle comporte de 55 à 95%, de préférence de 75 à 95%, ou encore plus préférentielle- ment de 80 à 92% en poids d'agents de formulation consti- tué par les huiles et/ou cires. 10. Procédé propre à conférer à des sels, engrais simples et complexes, des propriétés antimottantes et hydrophobantes, caractérisé par le fait que l'on applique par pulvérisation sur lesdits sels, engrais simples et complexes, une quantité efficace de la composition selon l'une des revendications 1 à 9. 11. Procédé selon la revendication 10, caractérisé par le fait que l'on applique la composition selon l'une des revendications 1 à 9 à une température à laquelle elle est liquide en une quantité de 200 à 4000 g par tonne de sel, engrais simple ou complexe, de préférence en une quantité de 300 à 2000 g par tonne de sel, engrais simple ou complexe et, plus préférentiellement encore, en une quantité de 300 à 1500 g par tonne de sel, engrais simple ou complexe. 12. Sels, engrais simples et complexes caractérisés par le fait que leurs particules constitutives comportent un revêtement qui est à base de la composition selon l'une des revendications 1 à 9.